電流の注入によって発光する物質のエレクトロルミネッセンス(以下、ELという)を利用して、かかる物質を層状に形成したEL層を備えたEL素子に関し、特にEL層が有機化合物を発光体として構成される有機エレクトロルミネッセンス素子(以下、有機EL素子という)に関する。[0002]【背景技術】この種の有機EL素子として、図3に示すように、金属陰極1と透明陽極2との間に、それぞれ有機化合物からなり互いに積層された蛍光体薄膜3(以下、EL層という)及び正孔輸送層4が配された二層構造のものや、図4に示すように、金属陰極1と透明陽極2との間に互いに積層された有機化合物からなる電子輸送層5、EL層3及び正孔輸送層4が配された三層構造のものが知られている。ここで、正孔輸送層4は陽極から正孔を注入させ易くする機能と電子をブロックする機能とを有し、電子輸送層5は陰極から電子を注入させ易くする機能を有している。59-194393号公報及び特開昭63−295695号公報参照)。63-295695).【0004】しかしながら、上述した構成の従来の有機EL素子は一般に低電圧で発光をなすけれども、単純マトリクス型として素子を形成し、かかる有機EL素子を直流電圧で駆動し続けると、リーク電流が起こり発光すべき部分でない部位が発光したり、素子が破壊されやすくなる。高輝度で発光する有機EL素子が望まれている。EL素子を提供することを目的とする。1-3級のアミノ基又は炭素数が6〜15のアリール基を表わす)で示される物質からなる第2正孔輸送層が配されたことを特徴とする。arranged.【0008】以下に本発明を図表を参照しつつ説明する。本発明の有機EL素子は、図1に示ように、一対の金属陰極1と透明陽極2との間にEL層3、第1正孔輸送層4及び第2正孔輸送層4aを薄膜として積層、成膜したものである。2に示すように、一対の金属陰極1と透明陽極2との間に電子輸送層5、EL層3、第1正孔輸送層4及び第2正孔輸送層4aが配された構造でも良い。いずれの場合でも、電極1,2について一方が透明であればよい。100〜5000Å程度のものが用い得る。程度のものが用い得る。金を電極材料として用いた場合には、電極は半透明の状態となる。belowで示される4,4',4”−トリス{N−(3−メチルフェニル)−N−フェニルアミノ}トリフェニルアミン(以下、MTDATAという)及び4,4',4”−トリス(N,N−ジフェニルアミノ)トリフェニルアミン(以下、TDATAという)がある。MTDATA及びTDATAは、融点が約203°C以上でガラス転移点が約75°C以上と耐熱性が高い。Also,MTDATA及びTDATAは、分子がねじれて立体形状をとるため結晶しにくく遮蔽性が優れ、数か月間室温下で放置しても結晶化が起きないので薄膜形成性が優れている。10秒/cmと導電性が良い。MTDATA及びTDATAは、EL層3を形成するのに好ましい。)として知られる化合物を単独、もしくは混合物として用い得る。3という)及びテトラフェニルブタジエン誘導体(以下、TPB誘導体という)等が用いられ得る。28で示される化合物も用いられ得る。[0038]【発明の効果】以上説明したように、本発明による有機EL素子においては、有機化合物からなり互いに積層されたEL層及び正孔輸送層が陰極及び陽極間に配された構成の有機EL素子において、正孔輸送層及び陽極間に、上記化学式1で示されるトリフェニルアミン誘導体からなる第2正孔輸送層が配されている。second正孔輸送層の耐熱性が優れているので、電流を流したときに発生する熱による正孔輸送層への影響を軽減できる。第2正孔輸送層の薄膜形成性が優れているので、陽極の凹凸に対してもよく被覆でき陽極縁部の鋭角部分が陰極に接近することを防ぐ。第2正孔輸送層の導電率が高いので、正孔輸送層にかかる電圧が小さくなり発熱を抑制できる。このように、本発明によれば、有機EL素子において耐久性を向上させつつ低電圧にて効率良く高輝度で発光させることができる。[0039]【実施例】(実施例1)よく洗浄されたITOからなる陽極が形成されたガラス基板上に、第2正孔輸送層として上記化学式2で示されるMTDATAを真空下で加熱し、200Åの厚さに蒸着した。次に、MTDATA上に第1正孔輸送層として上記化学式4で示されるTPDを真空下で加熱し、300Åの厚さに蒸着した。500Åの厚さに蒸着した。layer1500Åの厚さに蒸着し、EL素子を作成した。2へと減衰したが、この間の電圧上昇は2ボルトしか上昇しなかった。これはかかるEL素子の高い駆動安定性を示している。(比較例1)実施例1のMTDATAからなる第2正孔輸送層を形成しないだけで、他は実施例1と同様にしてのEL素子を組立てた。2の一定電流密度において作動すると、発光箇所以外にリーク電流が流れ、発光がなくなるという素子の不安定性が確認された。3のEL層の代わりに上記化学式17で示されるTPB誘導体のEL層を用いて、他は実施例1と同様にしてEL素子を組立てた。2へ減衰したが、初期からの電圧上昇は2ボルトしか上昇せず、この素子の高駆動安定性を示している。(比較例2)実施例2のMTDATAからなる第2正孔輸送層を形成しないだけで、他は実施例2と同様にしてのEL素子を組立てた。2に減衰し、素子が破壊した。Å,他は比較例2と同様にして、EL素子を組立てた。element.【0044】このEL素子は連続駆動させると短期間で破壊及び色相の変化をしてしまう。2で発光するが3時間で破壊し、色相も青から白色へと変化する。2からなる第2正孔輸送層を用いて、他は実施例2と同様にしてEL素子を組立てた。DRAWINGS【図1】本発明による三層構造の有機EL素子を示す構造図である。invention.【図2】本発明による四層構造の有機EL素子を示す構造図である。FIG.【図3】二層構造の有機EL素子を示す構造図である。structure.【図4】三層構造の有機EL素子を示す構造図である。1-3級のアミノ基又は炭素数が6〜15のアリール基を表わす)で示される物質からなる第2正孔輸送層が配されたことを特徴とする有機エレクトロルミネッセンス素子。前記陰極及び前記蛍光体層間に有機電子輸送層が配されたことを特徴とする請求項1記載の有機エレクトロルミネッセンス素子。